(57)【特許請求の範囲】
【請求項１】
パターン状に着色された皮膜を基材上に載置したカラーフィルターにおいて、少くとも１つのパターンが下記一般式（１）
【化１】
0003681137.tif 000010
（式（１）においてＲ1 はＮＯ2 又はＨを、Ｒ2 はスルホン基又は、ＳＯ2 ＮＨ2 を、Ｒ3 はＣｌまたはＨを、Ｒ4 はＮＯ2 またはＨを、Ｒ5 はＣｌまたはＨを、Ｒ6 はＣｌまたはＨを、それぞれ表し、ＸはＨ、Ｎａ、Ｌｉ、Ｋ、又はＮＨ4 を意味する。）
で示される２：１クロム錯塩染料で着色されていることを特徴とするカラーフィルター。
【請求項２】
Ｒ1 がＮＯ2 、Ｒ2 がスルホン基、Ｒ3 がＣｌ、Ｒ4 がＮＯ2 、Ｒ5 がＣｌ、Ｒ6 がＨである請求項１のカラーフィルター。
【請求項３】
請求項１又は２の２：１クロム錯塩染料と他の染料で着色されていることを特徴とする請求項１又は２のカラーフィルター。
【請求項４】
請求項１又は２の２：１クロム錯塩染料と他の染料の使用割合が、前者１重量部に対し後者４重量部以下である請求項３のカラーフィルター。
【請求項５】
他の染料が含金イエロー染料又は含金オレンジ染料である請求項３又は４のカラーフィルター。
【請求項６】
含金イエロー染料又は含金オレンジ染料がクロム錯塩染料である請求項５のカラーフィルター。
【請求項７】
請求項１ないし６のいずれか一項のカラーフィルターを有する光学装置。
【発明の詳細な説明】
【０００１】
【発明の属する技術分野】
本発明は、カラーフィルター及び光学装置に関する。更に詳しくは、液晶表示デバイス、色分解デバイス、及びセンサー等に用いられる光学特性のすぐれたカラーフィルター、及び該カラーフィルターを有する光学装置に関する。
【０００２】
【従来の技術】
染色法によるカラーフィルターの製法は、基体となるガラスやシリコンウエハなどの表面にストライプ状あるいはモザイク状等（パターンという）の薄膜状の透明なカチオン性基を有する合成樹脂の皮膜またはゼラチン、カゼイン、グリュ−等の蛋白質系天然高分子物質の皮膜を設けて被着色皮膜とし、これを染料を用いて染色（着色）することを基本原理としている。カラーフィルターの具体的な製造プロセスとしては次の３つの方式が知られている。
【０００３】
（１）着色すべき皮膜を基体表面に設けた後、マスクを介して露光、現像して得られるパターンを染色して着色層を形成する。次いで非着色性の保護コート皮膜を全面に設け、この上に上記と同様な操作により第２の着色すべき皮膜を設ける。以下必要によって着色層を逐次積層形成させる。
（２）着色すべき皮膜を基体表面に設けた後、マスクを介して露光、現像して得られるパターンを染色して着色層を形成した後、タンニン酸などで染料の固着兼防染処理を施こす。同様な操作により第２の着色すべき皮膜を設ける。以下必要によって着色層を同一基体表面上に形成させる。
（３）着色すべき皮膜（被着色皮膜）を基体表面に設ける。その上にポジレジストの層を設けた後に、マスクを介して露光、現像してパターン状に露出した被着色皮膜を染色し、次いでポジレジスト層を剥離して着色部を形成する。ポジレジスト層を設ける以降の操作を繰返し、同一被着色皮膜を複数の色に所望のパターン状に染め分ける。
【０００４】
上記のようなプロセスで製造されるカラーフィルターは、特殊なものを除き通常原色系３原色であるＲ（赤）、Ｇ（緑）、Ｂ（青）または補色系３原色であるＹ（黄）、Ｍ（マゼンタ）、Ｃ（シアン）、（Ｍは省略されることもある）に着色された着色層を有している。カラーフィルターに要求される最も重要な特性は光学特性であり、各着色層の分光特性が最終製品の価値を大きく支配することになる。
【０００５】
また、カラーフィルターを装着した液晶表示装置を製造する工程で遭遇する熱処理、例えば透明電極層を設けるためのスパッタリング工程に対して、また最終製品として使用時に加えられる光に対して高度の耐性を有し、所定の光学特性が損われることがあってはならない。また当然のことながら適用される染料は水に対して良好な溶解性と溶解度を有し酸性の染色浴中で長期間安定でなくてはならない。更に、固着処理を必要とする工程を伴う場合には固着処理効果の優れることが要求される。ところで、ゼラチン、カゼイン、グリュー等の蛋白質系天然高分子物質はカチオン性基を有しているので、水溶性のアニオン性の染料によって染色（着色）される。またこれらに代えて光硬化型の合成樹脂基材を用いる場合には、樹脂成分中にカチオン性基を保持せしめることにより、蛋白質系天然高分子物質と同様に水溶性のアニオン性染料で染色されるようになる。
【０００６】
【発明が解決しようとする課題】
所望される色特性（光学特性）と耐光性、耐熱性、固着性を備えた染料を得るために多くの水溶性のアニオン染料が検討されてきた。しかしながら、上記の諸特性をすべて満たす赤色染料は見出されていない。所望される赤色染料に求められる色特性は、５００ｎｍ付近での透過光が１０％以下になるように染色した着色皮膜の５０％透過率を与える波長（λT ＝５０）が５８０〜６００ｎｍにあるということである。
【０００７】
【課題を解決するための手段】
本発明者等は、種々検討の結果、下記一般式（１）で表される２：１クロム錯塩染料で染色した染色性高分子材料の薄膜層（赤色染色層）を構成することにより前記したような課題が解決され、また式（１）で表される化合物に含金イエロー染料又は、含金オレンジ染料を配合しても分光特性のよい赤色着色層を得ることができることを見出し、本発明を完成した。即ち、本発明は
（１）パターン状に着色された皮膜を基材上に載置したカラーフィルターにおいて少くとも１つのパターンが下記一般式（１）
【０００８】
【化２】
0003681137.tif 000002
【０００９】
（式（１）においてＲ1 はＮＯ2 又はＨを、Ｒ2 はスルホン基又は、ＳＯ2 ＮＨ2 を、Ｒ3 はＣｌまたはＨを、Ｒ4 はＮＯ2 またはＨを、Ｒ5 はＣｌまたはＨを、Ｒ6 はＣｌまたはＨを、それぞれ表し、ＸはＨ、Ｎａ、Ｌｉ、Ｋ、又はＮＨ4 を意味する。）
で示される２：１クロム錯塩染料で着色されていることを特徴とするカラーフィルター、
（２）Ｒ1 がＮＯ2 、Ｒ2 がスルホン基、Ｒ3 がＣｌ、Ｒ4 がＮＯ2 、Ｒ5 がＣｌ、Ｒ6 がＨである（１）のカラーフィルター、
（３）（１）又は（２）の２：１クロム錯塩染料と他の染料で着色されていることを特徴とする（１）又は（２）のカラーフィルター、
（４）（１）又は（２）の２：１クロム錯塩染料と他の染料の使用割合が、前者１重量部に対し後者４重量部以下である（３）のカラーフィルター、
（５）他の染料が含金イエロー染料又は含金オレンジ染料である（３）又は（４）のカラーフィルター：
（６）含金イエロー染料又は含金オレンジ染料がクロム錯塩染料である（５）のカラーフィルター：
（７）（１）ないし（６）のカラーフィルターを有する光学装置、
に関する。尚、本発明において固着性が良いということは固着処理中の固着液への染料の溶出、次色の着色すべき皮膜を形成する際の溶剤への染料の溶出現像する際の現像液への染料の溶出、次の着色層を設ける際に染料による汚染がみられないことを意味する。
【００１０】
【発明の実施の形態】
以下、本発明を詳細に説明する。
本発明のカラーフィルターで使用される式（１）で示される含金染料のうち、置換基Ｒ1 、Ｒ2 、Ｒ3 、Ｒ4 、Ｒ5 、Ｒ6 及び対イオンＸの好ましい組合せの代表的な具体例を表１にあげる。
【００１１】
【表１】
表１
染料Ｎｏ．  Ｒ1     Ｒ2     Ｒ3     Ｒ4     Ｒ5     Ｒ6     Ｘ
１．        NO2   SO3 H     Cl      NO2     Cl       H      Na
２．        H     SO2 NH2   Cl      NO2     Cl       H      Na
３．        NO2   SO3 H     Cl      H       Cl       H      K
４．        NO2   SO3 H     Cl      NO2     Cl       H      Li
５．        NO2   SO3 H     H       NO2     H        Cl     NH4 
【００１２】
本発明のカラーフィルターで使用される式（１）で示される含金染料は、例えば次の方法によって製造される。即ち、下記式（１Ｃ）で示されるモノアゾ染料又は下記式（１Ｆ）で示されるモノアゾ染料のどちらか一方のモノアゾ染料をクロム化剤（例えば、酢酸クロム、クロムサリチル酸等）で通常の方法でクロム化して１：１クロム錯塩を得、次いでこの１：１クロム錯塩に他方のモノアゾ染料を反応せしめて下記式（１Ｇ）で示される非対称型の２：１クロム錯塩を得、必要により酸性化処理、イオン交換処理を施して金属を除き、所望により水酸化ナトリウム、水酸化リチウム、水酸化カリウム、アンモニア等のアルカリで処理することによって式（１）の２：１クロム錯塩染料が得られる。下記式（１Ｃ）、式（１Ｆ）、式（１Ｇ）においてＲ1 、Ｒ2 、Ｒ3 、Ｒ4 、Ｒ5 、Ｒ6 は前記と同じである。
【００１３】
【化３】
0003681137.tif 000003
【００１４】
尚、式（１Ｃ）、式（１Ｆ）で示されるモノアゾ染料は、下記式（１Ａ）又は下記式（１Ｄ）で示されるアミン類をジアゾ化し、次いで下記式（１Ｂ）又は下記式（１Ｅ）で示されるピラゾロン類にカップリングすることにより得られる。下記式（１Ａ）、式（１Ｂ）、式（１Ｄ）、式（１Ｅ）においてＲ1 、Ｒ2 、Ｒ3 、Ｒ4 、Ｒ5 、Ｒ6 は前記と同じである。
【００１５】
【化４】
0003681137.tif 000004
【００１６】
本発明のカラーフィルターでは、製造に当たり分光特性の向上を目的として式（１）で示される含金染料と他の染料との混合染料を使用してもよい。混合染料を使用する場合、その混合割合は使用目的に応じ適宜定められるが、例えば式（１）で示される含金染料１重量部に対し他の染料を４重量部以下、０．１から４重量部程度が好ましい。他の染料としては、含金イエロ−染料、含金オレンジ染料等が好ましく、式（１）で示される含金染料と同様のクロム錯塩染料が染色性、相容性の点で好ましい。他の染料としては、例えば下記のクロム錯塩染料があげられる。
【００１７】
【化５】
0003681137.tif 000005
【００１８】
【化６】
0003681137.tif 000006
【００１９】
本発明のカラーフィルターの一例について図を用いて説明する。図１（ａ）〜（ｈ）はガラス板（基本）上に異なる色の着色層を積層させた積層方式によるカラーフィルターの製法を示す図である。図１において１はガラス板、２はスピンコートして設けた光硬化性樹脂等の薄膜、２′は２をマスクを介して光硬化させた着色すべき皮膜、２”は着色層、３は不染性保護膜、４はフオトマスク、５は第２の着色層、６は不染性保護膜をそれぞれ示す。
【００２０】
ガラス板１上にゼラチン、カゼイン、グリュー等の蛋白質系天然高分子物質と重クロム酸アンモニウム等の重クロム酸塩との混合物からなる光硬化型組成物またはカチオン性基を有する光硬化性合成樹脂組成物をスピンコーテイング、ローラーコーテイング等の方法によって塗布して、厚さ０．２〜２μの光硬化性薄膜２を設ける（図１（ｂ））。
【００２１】
次に該薄膜上に所定のパターンを有するフオトマスク４を介して紫外光を照射し、露光部を硬化させる。（図１（ｃ））
【００２２】
次に水等で現像し未露光部を除去し所定のパターンの被着色層２′を形成し（図１（ｄ））、第１の色を得るための所定の光学特性を有する染料を用いて染色して第１の着色層２”を形成する（図１（ｅ））。
【００２３】
次に不染性の保護膜３を全面に設け（図１（ｆ））、次に保護膜３の上に前述と同様にして着色すべき層を得るための光硬化性の塗膜層を設け、マスクを介して露光、現像して所定のパターンの着色すべき層を形成させ、第２の色を得るため所定の光学特性を有する染料を用いて染色して第２の着色層５を形成する（図１（ｇ））。
【００２４】
次に不染性の保護膜６を全面に設ける（図１（ｈ））。この操作を繰返し、第３の色の着色層、更には第４の色の着色層を形成することもできる。
【００２５】
固体撮像素子用あるいはカラーセンサー用の直載型色分解カラーフィルターにおいては、基体となる光検知部等が設けられているシリコンウエハ上に平坦化層を設け、その上に前述と同じ操作で着色層を形成することができ、平坦化層には不染性保護膜と同じものを用いることが出来る。
【００２６】
本発明においては、原色系のＲ（赤）の着色層を得るための染料として、前記式（１）で示される含金染料を使用することを必須とするものであり、赤色の着色層の色特性が優れ、カラーフィルターを組込んだデバイスの製造工程で印加される熱に対する耐性及び最終製品に要求される光耐性が良好なため、表示用カラーフィルターとして色バランスのとれたカラー画像を得ることができ、また色分解用カラーフィルターとして忠実な色再現性を得ることができる。
【００２７】
本発明における着色すべき皮膜は、アニオン染料可染性の光硬化型皮膜形成性組成物を基材上に塗布し、紫外線を照射して塗布皮膜を硬化させたものである。着色すべき皮膜としてのゼラチン、カゼイン、グリュー等の蛋白質系天然高分子物質について説明する。ゼラチンはコラーゲンを水と煮沸して非可逆的に水溶性に変えた動物性蛋白質で、動物の骨、皮膚、腱等を原料とし、水と煮沸して抽出される。またカゼインは乳汁の主成分をなす燐蛋白である。これらの天然蛋白質の水溶液に重クロム酸アンモニウム等の重クロム酸塩を添加して光硬化型組成物を得、この組成物をスピンコーテイング、ローラーコーテイング法等でガラス等の基材上に均一に塗布した後紫外線を照射すると塗布層が硬化し、水不溶性の皮膜が形成される。紫外線の照射を、マスクを介して行い、現像すると、所定のパターンの着色すべき水不溶性の皮膜が形成される。
【００２８】
また、本発明に用いられる被着色材料としてのカチオン性基を有する合成樹脂の例としては側鎖に光反応可能な不飽和基として第４級アンモニウム塩基とを有するポリマーと光重合開始剤及び溶剤より成る樹脂組成物、あるいはカルコン、ケイ皮酸、アジド、スチルバゾール基、エポキシ基等の光架橋基を予めポリマー中に導入したカチオン性基含有ポリマーを水または有機溶媒に溶解させた樹脂組成物、あるいは含窒素モノマーを必須構成成分の一つとして重合して得たポリマーに光架橋剤、例えばジアゾ化合物、アジドあるいはジアジド化合物を添加し、有機溶媒で稀釈した樹脂組成物等が挙げられる。このような光反応性樹脂組成物を基材表面に塗布し紫外線等の活性光線の照射によって硬化し皮膜を得る。紫外線の照射を、マスクを介して行い、現像すると、所定のパターンの着色すべき水不溶性の皮膜が形成される。
【００２９】
式（１）で示される含金染料を用いて前記の皮膜を染色（着色）するには、例えば浸漬法、印捺法又はインクジェット法等が用いられ、殊に水溶液を用いた浸漬染色法が好都合である。この場合は通常０．１〜３０ｇより好ましくは１〜１０ｇの式（１）の含金染料を水１リットルに溶解した１０〜１００℃の染浴中に前記の皮膜を設けた基材を通常１０秒以上６０分程度浸漬した後取出し、水洗して乾燥する。こうして得られた赤色に着色された皮膜は、カラーフィルターとして好ましい光学特性を示す。
【００３０】
不染性保護膜を設ける方法としては、例えばネガ型のフオトレジスト例えばアクリル系あるいはポリビニルアルコール系ポリマーにジアゾ化合物等の光架橋剤を添加して得た樹脂組成物、あるいはカルコン、ケイ皮膜等の光架橋基を予めアクリル系又はポリビニルアルコール系ポリマーに導入した樹脂組成物等を水または有機溶媒に溶解し、スピンコーテイング法等のコーテイング法によって塗布し紫外線を照射して硬化される方法などが採用される。
【００３１】
本発明において染色すべき皮膜を設ける基材としてはガラス、プラスチックスシートの他、シリコンウエハ等が、必要に応じてシランカップリング剤等により前処理するか又は平坦化層を設けた上で、使用に供される。
【００３２】
本発明のカラーフィルターを有する光学装置としては、例えばＬＣＤ（液晶表示デバイス）、色分解デバイス、カラーセンサー等があげられる。
【００３３】
【実施例】
次に実施例によって本発明を更に詳細に説明する。
【００３４】
実施例１．
光学ガラス上に約０．６μｍの厚さになるように光硬化型のゼラチン膜を形成する。つづいて紫外線の照射を、マスクを介して行い、現像すると、所定のパターンの着色すべき水不溶性の皮膜が形成される。このパターンの形成された皮膜を有する光学ガラス基板を下記式（３）
【００３５】
【化７】
0003681137.tif 000007
【００３６】
の化合物の１．０％水溶液中に８０℃×１０分間浸漬して染色し、赤色着色層を設けた。赤色着色部の分光透過率曲線を測定したところ４５０〜５５０ｎｍの領域における透過率は２％以下で透過率５０％を示す波長λT ５０は、５８７ｎｍであった。スガ試験機製カーボンアークフェードメーターに２０時間露光した後の濃度変化（ΔＥ）は  ５以下で、優れた耐光性を示した。また２２０℃のホットプレ−ト上で３１分間加熱した後の濃度変化（ΔＥ）は３以下で非常に優れた耐熱性を示した。又、固着処理後の固着性についてみると、各工程における染料の溶出は見られず、良好であった。固着処理条件は、まずタンニン酸０．３０％８０℃×５分間処理し、次いで吐酒石  ０．１０％  ７０℃×５分間処理し、最後に１８０℃×５分間処理する方法である。λmax は水中での値である（以下同様）。また耐光性、耐熱性、を表２にあげる。
尚、式（３）の２：１クロム錯塩染料は、６−ニトロ−４−スルホ−２−アミノフェノールをジアゾ化し、１−（３´−クロルフェニル）−３−メチル−５−ピラゾロンとカップリングして得られるモノアゾ染料を通常の方法でクロム化して、１：１クロム錯塩を得、次いでこの１：１クロム錯塩に６ーニトロー４ークロルー２ーアミノフェノールをジアゾ化し、１−フェニル−３−メチルー５ーピラゾロンとカップリングして得られるモノアゾ染料を通常の方法で反応せしめ、反応物を塩析して式（３）のクロム錯塩染料のナトリウム塩を得た。
【００３７】
実施例２．
光学ガラス上にアクリル系アニオン染料可染性、感光性樹脂（日本化薬製、ＣＦＲ−６３３ＤＨＰ）をスピンコートし、膜厚が０．６μｍになるように皮膜を形成する。つづいて紫外線の照射を、マスクを介して行い、現像すると、所定のパターンの着色すべき水不溶性の皮膜が形成される。このパターンの形成された皮膜を有する光学ガラス基板を前記式（３）の化合物と前記式（２−２）の化合物の５：５混合物の０．５％水溶液中に８０℃×１０分間浸漬して染色し、赤色着色層を設けた。この赤色着色層の分光透過率曲線を測定したところ４５０〜５５０ｎｍの領域における透過率は、２％以下で透過率５０％を示す波長λT ＝５０は、５８７ｎｍであった。又、固着処理後の固着性についてみると、各工程における染料の溶出は見られず、良好であった。また耐光性、耐熱性を表２にあげる。
【００３８】
実施例３．
光学ガラス上にアクリル系アニオン染料可染性、感光性樹脂（日本化薬製、ＣＦＲ−６３３ＤＨＰ）をスピンコートし、膜厚が０．６μｍになるように皮膜を形成する。つづいて紫外線の照射を、マスクを介して行い、現像すると、所定のパターンの着色すべき水不溶性の皮膜が形成される。このパターンの形成された皮膜を有する光学ガラス基板を前記式（３）の化合物と前記式（２−２）の化合物の７：３混合物の０．５％水溶液中に８０℃×１０分間浸漬して染色し、赤色着色層を設けた。この赤色着色層の分光透過率曲線を測定したところ４５０〜５５０ｎｍの領域における透過率は、２％以下で透過率５０％を示す波長λT ＝５０は、５８７ｎｍであった。又、固着処理後の固着性についてみると、各工程における染料の溶出は見られず、良好であった。また耐光性、耐熱性を表２にあげる。
【００３９】
実施例４．
光学ガラス上にアクリル系アニオン染料可染性、感光性樹脂（日本化薬製、ＣＦＲ−６３３ＤＨＰ）をスピンコートし、膜厚が０．６μｍになるように皮膜を形成する。つづいて紫外線の照射を、マスクを介して行い、現像すると、所定のパターンの着色すべき水不溶性の皮膜が形成される。このパターンの形成された皮膜を有する光学ガラス基板を前記式（３）の化合物と前記式（２−２）の化合物の３：７混合物の０．５％水溶液中に７０℃×１０分間浸漬して染色し、赤色着色層を設けた。この赤色着色層の分光透過率曲線を測定したところ４５０〜５５０ｎｍの領域における透過率は、２％以下で透過率５０％を示す波長λT ＝５０は、５８２ｎｍであった。又、固着処理後の固着性についてみると、各工程における染料の溶出は見られず、良好であった。また耐光性、耐熱性表２にあげる。
【００４０】
比較例
光学ガラス上にアクリル系アニオン染料可染性、感光性樹脂（日本化薬製、ＣＦＲ−６３３ＤＨＰ）をスピンコートし、膜厚が０．６μｍになるように皮膜を形成する。つづいて紫外線の照射を、マスクを介して行い、現像すると、所定のパターンの着色すべき水不溶性の皮膜が形成される。このパターンの形成された皮膜を有する光学ガラス基板を特開平３−３８６０１記載の式（２）と前記式（２−４）の化合物の９：１混合物の０．５％水溶液中に７０℃×１０分間浸漬して染色し、赤色着色層を設けた。この赤色着色層の分光透過率直線を測定したところ４５０〜５５０ｎｍの領域における透過率は、２％以下で透過率５０％を示す波長λT ＝５０は、５８３ｎｍであった。また耐光性、耐熱性熱性を表２にあげる。尚、固着処理後の固着性についてみると、各工程における染料の溶出は見られず、良好であった。
【００４１】
【表２】
0003681137.tif 000008
【００４２】
耐光性：  カーボンアーク  ２０時間照射                濃度変化ΔＥで表示
耐熱性：  ホットプレート  ２２０℃×３１分間熱処理    濃度変化ΔＥで表示
【００４３】
この表２より実施例と比較例を対比すると、実施例の方が比較例よりも耐光性と耐熱性の点で優れている。又、実施例１から４のデ−タから、式（３）の染料と他の染料との使用割合が５：５の実施例２が耐光性、耐熱性が最も優れている。又、その使用割合が３：７の実施例４よりも式（１）の染料を単独で使用する実施例１の方が、耐光性の点で、優れている。これらの結果から一般式（１）の染料と他の染料との使用割合は好ましくは１０：０から２：８、より好ましくは１０：０から３：７、さらに好ましくは１０：０から４：６程度と思われる。
【００４４】
実施例５．
実施例２と同様に感光性樹脂の皮膜を形成した。次に、実施例１の式（３）の錯塩染料と前記式（２−４）の錯塩染料を７：３の割合で混合し、その０．５％水溶液中に、８０℃×１０分間浸漬して染色し赤色着色層を設けた。赤色着色層の分光透過率曲線を測定したところ４４０〜５６０ｎｍの領域における透過率は２％以下でλT ＝５０は５８５ｎｍであった。耐光性、耐熱性、固着性は前記の実施例１同様良好であった。
【００４５】
実施例６．
実施例２と同様に感光性樹脂のの皮膜を形成した。次に、下記式（４）で表される化合物の０．５％水溶液中に、７０℃×１０分間浸漬して染色し赤色着色層を設けた。赤色着色層の分光透過率曲線を測定したところ４４０〜５６０ｎｍの領域における透過率は、２％以下で透過率５０％を示す波長λT ＝５０は、５８６ｎｍであった。耐光性、耐熱性、固着性は前記の実施例１同様良好であった。
【００４６】
【化８】
0003681137.tif 000009
【００４７】
【発明の効果】
表示用カラーフィルターとして赤色領域において再現性が良好で、優れた光学特性と耐久性を示すカラーフィルターが得られた。
【図面の簡単な説明】
【図１】図１において（ａ）は基体（ガラス板）を、（ｂ）は光硬化性薄膜の設けられたガラス板を、（ｃ）は光硬化性薄膜にフオトマスクを介して紫外光を照射する工程を、（ｄ）は被着色層の設けられたガラス板を、（ｅ）は被着色層を染色する工程を、（ｆ）は着色層に不染性の保護膜を設ける工程を、（ｇ）は第２の着色層を設ける工程を、（ｈ）は第２の不染性の保護膜を設ける工程をそれぞれ表す。
【符号の説明】
１    ガラス板
２    光硬化性薄膜
２′  被着色皮膜
２”  第１着色層
３    不染料性保護膜
４    フオトマスク
５    第２着色層
６    不染性保護膜
７    現像タンク
８    染色槽
９    照射ランプ
【図１】
0003681137.tif 000011